(57)【要約】【課題】金属層上に貼り合わされた不織布上に、オフセット印刷による装飾を施しても、前記金属層の輝度感及び前記不織布の質感の低下を抑えることができ、印刷適正を持った金属・不織布貼合シートを提供する。【解決手段】基材上に接着剤を用いて金属箔を貼り合せ、さらにその上に接着剤を用いて不織布を貼り合せた、金属・不織布貼合シートであって、前記貼り合わされた不織布の表面粗さがＲａ＝６〜１０μｍ、Ｒｙ＝４０〜８０μｍであること。基材上に接着剤を用いて金属箔を貼り合わせ、さらにその上に透明樹脂層を設け、さらにその上に、接着剤を用いて不織布を貼り合せた、金属・不織布貼合シートであって、前記貼り合わされた不織布の表面粗さがＲａ＝４〜７μｍ、Ｒｙ＝３０〜５０μｍであること。【選択図】図１
2014008673.tif 000002
【特許請求の範囲】
【請求項１】
基材上に接着剤を用いて金属箔を貼り合わせ、さらにその上に接着剤を用いて不織布を貼り合せた、金属・不織布貼合シートであって、
前記貼り合わされた不織布の表面粗さがＲａ＝６〜１０μｍ、Ｒｙ＝４０〜８０μｍであることを特徴とする金属・不織布貼り合せシート。
【請求項２】
基材上に接着剤を用いて金属箔を貼り合わせ、さらにその上に透明樹脂層を設け、さらにその上に、接着剤を用いて不織布を貼り合せた、金属・不織布貼合シートであって、
前記貼り合わされた不織布の表面粗さがＲａ＝４〜７μｍ、Ｒｙ＝３０〜５０μｍであることを特徴とする金属・不織布貼り合わせシート。
【請求項３】
前記不織布の厚みが７０〜９０μｍで、密度が０．２０〜０．５０ｇ／ｃｍ３で、使用繊維の繊維長が４〜６ｍｍで、繊維直径が１５〜１８μｍであることを特徴とする請求項１に記載の金属・不織布貼り合わせシート。
【請求項４】
前記不織布の厚みが３０〜５０μｍで、密度が０．１５〜０．３０ｇ／ｃｍ３で、使用繊維の繊維長が５〜７ｍｍで、繊維直径が１６〜３２μｍであることを特徴とする請求項２に記載の金属・不織布貼り合わせシート。
【発明の詳細な説明】
【技術分野】
【０００１】
本発明は、基材上に、金属層、不織布を積層させた、装飾用の金属・不織布貼合シートであって、より詳しくは表面の質感、輝度感が制御された金属・不織布貼合シートに関する。
【背景技術】
【０００２】
光沢や質感をもたらす装飾性素材として、断裁蒸着フィルム又は断裁金属箔が使用されるが、剥離脱落の問題があり、断裁蒸着フィルム又は断裁金属箔の光沢感を活かしたまま、断裁蒸着フィルムや断裁金属箔の剥離脱落を防止するために、不織布により表面をカバーすることが、提案されている。
【０００３】
しかしながら、表面が不織布によりカバーされ、表面が毛羽立った状態になっているため、量産的にオフセット印刷を行うことが難しい（特許文献１）。
【０００４】
アルミニウム蒸着フィルムと不織布を接着剤にて貼り合わせ、ガスバリアー性を持ち、金属光沢性が高く、装飾効果を持った不織布積層シートが提案されている。しかしながら、同様に、表面が不織布によりカバーされているため、印刷適正を持たない（特許文献２）。
【先行技術文献】
【特許文献】
【０００５】
【特許文献１】特開平１０−４４３１１号公報
【特許文献２】特開平８−２５８２１６号公報
【非特許文献】
【０００６】
【非特許文献１】ＪＩＳＢ０６０１
【発明の概要】
【発明が解決しようとする課題】
【０００７】
本発明は、上記問題点を解決するためになされたものであって、金属層上に貼り合わされた不織布上に、オフセット印刷による装飾を施しても、前記金属層の輝度感及び前記不織布の質感の低下を抑えることができ、印刷適正を持った金属・不織布貼合シートを提供する。
【課題を解決するための手段】
【０００８】
上記の課題を解決するための手段として、請求項１に記載の発明は、基材上に接着剤を用いて金属箔を貼り合わせ、さらにその上に接着剤を用いて不織布を貼り合せた、金属・不織布貼合シートであって、
前記貼り合わされた不織布の表面粗さがＲａ＝６〜１０μｍ、Ｒｙ＝４０〜８０μｍであることを特徴とする金属・不織布貼り合わせシートである。
【０００９】
また、請求項２に記載の発明は、基材上に接着剤を用いて金属箔を貼り合わせ、さらにその上に透明樹脂層を設け、さらにその上に、接着剤を用いて不織布を貼り合せた、金属・不織布貼合シートであって、
前記貼り合わされた不織布の表面粗さがＲａ＝４〜７μｍ、Ｒｙ＝３０〜５０μｍであることを特徴とする金属・不織布貼り合せシートである。
【００１０】
また、請求項３に記載の発明は、前記不織布の厚みが７０〜９０μｍで、密度が０．２０〜０．５０ｇ／ｃｍ３で、使用繊維の繊維長が４〜６ｍｍで、繊維直径が１５〜１８μｍであることを特徴とする請求項１に記載の金属・不織布貼り合わせシートである。
【００１１】
また、請求項４に記載の発明は、前記不織布の厚みが３０〜５０μｍで、密度が０．１５〜０．３０ｇ／ｃｍ３で、使用繊維の繊維長が５〜７ｍｍで、繊維直径が１６〜３２μｍであることを特徴とする請求項２に記載の金属・不織布貼り合わせシートである。
【発明の効果】
【００１２】
本願発明により、基材上に、金属層、不織布を積層させシートに対して、金属層の輝度感や不織布の質感を落とすこと無く、オフセット印刷を施すことができ、既存の加飾では表現できない不織布貼合紙容器を提供することを可能にし、商品の店頭訴求力を向上させることができる。
【図面の簡単な説明】
【００１３】
【図１】本願発明の第一の金属・不織布貼合シートの構成を示した断面概念図である。
【図２】本願発明の第二の金属・不織布貼合シートの構成を示した断面概念図である。
【発明を実施するための形態】
【００１４】
以下本発明を実施するための形態を、図面を用いて詳細に説明する。図１は本願発明の第一の構成における金属・不織布貼合シートを示しており、基材１上に、接着層５を設けさらに、金属層２、接着層５、不織布３が設けられ、不織布３上に印刷層６が設けてある。
【００１５】
図２は本願発明の第二の構成における金属・不織布貼合シートを示しており、基材１上に、接着層５、金属層２を設け、その上に、溶融させた樹脂を塗布しながら不織布３をラミネートして、透明樹脂層４を形成し、不織布３上に印刷層６を設けてある。
【００１６】
本発明に用いられる基材１としては、上質紙、グラシン紙、トレーシングペーパー、和紙、キャスト紙、コーテッド紙などの通常の天然パルプ紙、含浸紙あるいはラミネート紙等の紙基材、ポリエステル（ＰＥＴ）、ナイロン、ポリ塩化ビニル、ポリカーボネート、無延伸ポリプロピレン、延伸ポリプロピレン、ポリエチレン等のプラスチックシートなどが使用される。
【００１７】
本発明に用いられる金属層２としては、アルミニウム、金、銀、銅、クロム、インジウム、錫、洋銀、しんちゅうなどを箔化したものや、蒸着等の薄膜技術を用いて形成しても良い。
【００１８】
本発明に用いられる透明樹脂層４としては、ポリエチレンが挙げることができる。
【００１９】
本発明に用いられる不織布３としては、ポリアミド系繊維、ポリエステル系繊維、ポリアクリロニトリル系繊維、ポリエチレン系繊維、ポリプロピレン系繊維、ポリビニルアルコール系繊維、フェノール系繊維、再生繊維等の合成繊維及び木材パルプ、麻パルプ、コットンリンターパルプ等の天然繊維から選ばれる繊維、ガラスファイバーの様な無機繊維を単独あるいは複数混合して使用することができる。
【００２０】
本発明の接着層５で用いられる接着剤としては、一般に紙あるいは不織布分野で用いられる接着剤であれば特に制限はなく用いることができ、ゴム系接着剤、合成ゴム系接着剤、変性ゴム系接着剤、ポリ酢酸ビニル樹脂系接着剤、ポリウレタン樹脂系接着剤、ニトロセルロース系接着剤、ポリエステル樹脂系接着剤、尿素樹脂系接着剤、フェノール樹脂系
接着剤、メラミン樹脂系接着剤、レゾルシノール系接着剤、ポリビニルアルコール系接着剤、ケイ酸ソーダ系接着剤、エポキシ樹脂系接着剤、シアノアクリル樹脂系接着剤、アクリル樹脂系接着剤、シリコーン樹脂系接着剤、不飽和ポリエステル樹脂系接着剤、エチレン・酢酸ビニル系接着剤、ポリアミド樹脂系接着剤、脂肪族あるいは芳香族ポリウレタン系接着剤、共重合ナイロン系接着剤などが使用されるが、接着強度、耐熱性などからポリウレタン系接着剤が好適に用いられる。
【００２１】
本発明の不織布に用いられるバインダー繊維としては、熱溶融性繊維あるいは熱水溶解性繊維が例示される。熱溶融性繊維は、ポリエステル、ポリオレフィン、ポリアミド等の合成樹脂から選ばれた繊維状のもので、合成樹脂の融点以上の温度で処理することによって合成樹脂が溶融し、接着及び強度を発現するものである。
【００２２】
熱水溶解性繊維は、ポリビニルアルコール、エチレンビニルアルコール等の合成樹脂から選ばれた繊維状のもので、加熱により含水状態のウェブを乾燥させる工程で水温の上昇によって溶解し、ウェブが乾燥することで接着及び強度を発現するものである。
【００２３】
表面粗さの測定は、ＪＩＳＢ０６０１に準じて測定した。
【００２４】
測定器    ：  ＳＪ-２０１Ｐ
メーカー  ：  Ｍｉｔｓｕｔｏｙｏ
測定長８ｍｍ、針先端半径５μｍ、測定力４ｍＮ、針先端角度４０
なぜ、不織布を接着剤又は透明樹脂で貼り合せた時に、最適な表面粗さが変わるのか
その理由はわかっていないが、接着剤と透明樹脂とでは微妙に異なる。しかし、紙の厚みが十分にあれば接着剤、透明樹脂により表面粗さは変わらない。
【００２５】
また、高透明度レーヨン９ｇといった非常に薄い材料を使用する場合、通常の接着剤では糊が染み出してしまい貼合することができない。よって、あらかじめ不織布にバックＰＥを行い、板紙とＰＥラミで貼合する手法が取られる。
【実施例１】
【００２６】
基材１として、板紙を用い、金属層２は、６〜７μｍの厚みのアルミ箔を、接着剤（
酢ビ系）用いて貼り合わせ設けた。さらに、不織布３として、高透明度レーヨン：９ｇ／ｍ２（日本製紙パピリア製）ニューソフロン：９ｇ／ｍ２（ユニチャーム社製）を、透明樹脂層４にはＰＥの押し出しラミネーションを用い貼り合わせた。押し出しラミネーション条件を下記に示す。
ＰＥ種類  ：                            ＮＵＣ（ＴＭ)‐８００７（ダウケミカル）ラミネーション温度  ：                                          ３２０〜３３０℃スピード  ：                                              ５０〜１００ｍ／ｍｉｎ厚み  ：                                                          ２０〜４０μｍである。
【００２７】
不織布３の厚みは３０〜５０μｍで、密度は０．１５〜０．３０ｇ／ｃｍ３であり、繊維長は５ｍｍ、繊維の直径は１５〜１８μｍである。作製した金属・不織布貼合シートの表面粗さＲａ（輪郭曲線の算術平均高さ）＝４〜７μｍ、Ｒｙ（輪郭曲線の最大高さ）＝３０〜５０μｍで、オフセット印刷層を設けたものは、質感を持ち、印刷後のＡｌ箔の輝度感が濃淡はっきりと表現される金属・不織布貼合シートである。
【実施例２】
【００２８】
基材１として、板紙を用い、金属層２は、６〜７μｍの厚みのアルミ箔に接着剤（酢ビ系）を用いて貼り合わせて設けた。さらに、不織布３として、マニラ麻紙：３２ｇ／ｍ２
）改良紙（丸菱ペーパーテック社製を、ＰＥの押し出しラミネーションによって貼り合せた。
【００２９】
不織布３の厚みは３０〜５０μｍで、密度が０．１５〜０．３０ｇ／ｃｍ３で、繊維長は５〜７ｍｍ、繊維の直径は１６〜３２μｍである。作製した金属・不織布貼合シートの表面粗さＲａ（輪郭曲線の算術平均高さ）＝６〜１０μｍ、Ｒｙ（輪郭曲線の最大高さ）＝４０〜８０μｍで、オフセット印刷層６を設けたものは、和紙感があり、輝度感に濃淡があり、オフセット印刷適正を持つ金属・不織布貼合シートであった。
【００３０】
＜比較例１＞
実施例２同様に、基材１として、板紙を用い、金属層２は、６〜７μｍの厚みのアルミ箔に接着剤（日本製箔社製  高輝度タイプ）を用いて貼り合わせて設けた。さらに、不織布３として、高透明度レーヨン：９ｇ／ｍ２（日本製紙パピリア製）ニューソフロン：９ｇ／ｍ２（ユニチャーム社製）に接着剤を用いて貼り合せた。この時、接着層５の厚みは１〜２μｍであった。
【００３１】
不織布３の厚みは３０〜５０μｍで、密度は０．１５〜０．３０ｇ／ｃｍ３であり、繊維長は５ｍｍ、繊維の直径は１５〜１８μｍである。作製した金属・不織布貼合シートの表面粗さＲａ（輪郭曲線の算術平均高さ）＝４〜７μｍ、Ｒｙ（輪郭曲線の最大高さ）＝３０〜５０μｍは、印刷適正が無く、オフセット印刷を施すことが出来なかった。
【００３２】
＜比較例２＞
実施例１同様に、基材１として、板紙を用い、金属層２は、６〜７μｍの厚みのアルミ箔に接着剤（酢ビ系）を用いて貼り合わせて設けた。さらに、不織布３として、マニラ麻紙：３２ｇ／ｍ２、改良紙（丸菱ペーパーテック社製）を、実施例１と同様に、ＰＥの押し出しラミネーションを用い貼り合わせた。
【００３３】
不織布３の厚みは７０〜９０μｍで、密度が０．２０〜０．５０ｇ／ｃｍ３で、繊維長は５〜７ｍｍ、繊維の直径は１６〜３２μｍである。作製した金属・不織布貼合シートの表面粗さＲａ（輪郭曲線の算術平均高さ）＝６〜１０μｍ、Ｒｙ（輪郭曲線の最大高さ）＝４０〜８０μｍで、オフセット印刷層６を設けたものは、和紙感があり、輝度感に濃淡があり、オフセット印刷適正を持つ金属・不織布貼合シートであるが、実施例２に比してコスト面は高いものとなった。
【００３４】
＜比較例３＞
実施例２同様に、基材１として、板紙を用い、金属層２として、６〜７μｍの厚みのアルミ箔に接着剤（酢ビ系）を用いて貼り合わせた。不織布３として、純白紙：３２ｇ／ｍ２（北越紀州製紙製）を、接着剤を用いて貼り合せた。この時、接着層５の厚みは１〜２μｍであった。
【００３５】
不織布３の厚みは５０〜７０μｍで、密度が０．１５〜０．４０ｇ／ｃｍ３で、繊維長は１．５〜４ｍｍ、繊維の直径は２０〜４０μｍである。作製した金属・不織布貼合シートの表面粗さＲａ（輪郭曲線の算術平均高さ）＝４μｍ以下、Ｒｙ（輪郭曲線の最大高さ）＝３０μｍ以下で、オフセット印刷層６を設けたものは、高輝度で、印刷適正を持つが、和紙感の無い金属・不織布貼合シートであった。
【００３６】
＜比較例４＞
実施例１と同様に、基材１として、板紙を用い、金属層２として、６〜７μｍの厚みのアルミ箔に接着剤（酢ビ系）を用いて貼り合わせた。不織布３として、純白紙：３２ｇ／ｍ２（北越紀州製紙製）を、透明樹脂層４としてＰＥを用い、押し出しラミネーションによ
って貼り合せた。
【００３７】
不織布３の厚みは５０〜７０μｍで、密度が０．１５〜０．４０ｇ／ｃｍ３で、繊維長は１．５〜４ｍｍ、繊維の直径は２０〜４０μｍである。作製した金属・不織布貼合シートの表面粗さＲａ（輪郭曲線の算術平均高さ）＝４μｍ以下、Ｒｙ（輪郭曲線の最大高さ）＝３０μｍ以下で、オフセット印刷層を設けたものは、高輝度で、印刷適正を持つが、和紙感の無いものであった。
【００３８】
＜比較例５＞
実施例２と同様に、基材１として、板紙を用い、金属層２として、６〜７μｍの厚みのアルミ箔に接着剤（酢ビ系）を用いて貼り合わせた。不織布３として、マニラ麻紙：３２ｇ／ｍ２（丸菱ペーパーテック社製）に、接着剤を用いて貼り合せた。この時、接着層５の厚みは１〜２μｍであった。
【００３９】
不織布３の厚みは７０〜９０μｍで、密度が０．２０〜０．５０ｇ／ｃｍ３で、繊維長は５〜７ｍｍ、繊維の直径は１６〜３２μｍである。作製した金属・不織布貼合シートの表面粗さＲａ（輪郭曲線の算術平均高さ）＝１０μｍ以上、Ｒｙ（輪郭曲線の最大高さ）＝８０μｍ以上で、オフセット印刷層を設けたものは、和紙感はあるものの、輝度感が薄れ、印刷適正が無く、通常のスピードでは生産できなかった。
【００４０】
＜比較例６＞
実施例１と同様に、基材１として、板紙を用い、金属層２として、６〜７μｍの厚みのアルミ箔に接着剤（酢ビ系）を用いて貼り合わせた。不織布３として、マニラ麻紙：３２ｇ／ｍ２（丸菱ペーパーテック社製）を、透明樹脂層４としてＰＥを用い、押し出しラミネーションによって貼り合せた。
【００４１】
不織布３の厚みは７０〜９０μｍで、密度が０．２０〜０．５０ｇ／ｃｍ３で、繊維長は５〜７ｍｍ、繊維の直径は１６〜３２μｍである。作製した金属・不織布貼合シートの表面粗さＲａ（輪郭曲線の算術平均高さ）＝１０μｍ以上、Ｒｙ（輪郭曲線の最大高さ）＝８０μｍ以上で、オフセット印刷層６を設けたものは、和紙感はあるが、輝度感が薄れ、印刷適正が無く、通常のスピードでは生産できなかった。
【００４２】
以上の結果を表１に示す。不織布へのオフセット印刷の適性（繊維の脱落や安定したインキ着肉性）は表面粗さの制御により達成され、接着剤を用いて不織布を貼り合せた場合には、貼り合わされた不織布の表面粗さがＲａ＝６〜１０μｍ、Ｒｙ＝４０〜８０μｍである時に、和紙感があり、輝度感に濃淡がある金属・不織布貼合シートを提供できることがわかった。
【００４３】
【表１】
2014008673.tif 000003
また、ＰＥの押し出しラミネーションによって不織布を貼り合せた場合には、貼り合わされた場合には、貼り合わされた不織布の表面粗さがＲａ＝４〜７μｍ、Ｒｙ＝３０〜５０μｍである時に、質感を持ち、印刷後のＡｌ箔の輝度感に、濃淡がはっきりと表現される金属・不織布貼合シートを提供できることがわかった。
【符号の説明】
【００４４】
１・・・基材
２・・・金属層
３・・・不織布
４・・・透明樹脂層
５・・・接着層
６・・・印刷層
【図１】
2014008673.tif 000004
【図２】
2014008673.tif 000005